(57)【特許請求の範囲】
【請求項１】
支持体および該支持体上の感光層を有する電子写真感光体において、
該電子写真感光体の表面層が、硬化物を含有し、
該硬化物が、
連鎖重合性官能基を有する正孔輸送性化合物、および、
下記式（Ｉ）で示される化合物の共重合体であることを特徴とする電子写真感光体。
【化１】
0006639402.tif 000026
（式（Ｉ）中、Ｒ１は、水素原子、または、メチル基である。Ｒ２は、炭素数が７以上の直鎖状のアルキル基、または、炭素数が７以上の分岐状のアルキル基である。）
【請求項２】
前記連鎖重合性官能基が、下記式（ＩＩ）で示される構造を有する１価の基である請求項１に記載の電子写真感光体。
【化２】
0006639402.tif 000027
（式（ＩＩ）中、Ｒ３は、水素原子、または、メチル基である。）
【請求項３】
前記式（Ｉ）中のＲ２が、炭素数９以上１４以下の直鎖状のアルキル基、または、炭素数９以上１４以下の分岐状のアルキル基である請求項１または２に記載の電子写真感光体。
【請求項４】
前記連鎖重合性官能基を有する正孔輸送性化合物の１分子あたりの連鎖重合性官能基の数をＦａとし、
前記連鎖重合性官能基を有する正孔輸送性化合物の分子量をＭ１とし、
前記式（Ｉ）で示される化合物の分子量をＭ２としたとき、
｛Ｍａ／（Ｍａ＋Ｍｂ）｝×（Ｆａ／Ｍ１）＋｛Ｍｂ／（Ｍａ＋Ｍｂ）｝×（１／Ｍ２）
の値が、０．００３６以上０．００４４以下である
請求項３に記載の電子写真感光体。
【請求項５】
前記連鎖重合性官能基を有する正孔輸送性化合物が、下記式（ＩＩＩ）で示される化合物である請求項１〜４のいずれか１項に記載の電子写真感光体。
【化３】
0006639402.tif 000028
（式（ＩＩＩ）中、Ｐ１は、下記式（ＩＶ）で示される１価の基、または、下記式（Ｖ）で示される１価の基である。ａは、２以上４以下の整数である。ａが２以上の場合、ａ個のＰ１は同一であってもよいし、異なっていてもよい。Ｚは、正孔輸送性基である。式（ＩＩＩ）中のＺのＰ１との結合部位を水素原子に置き換えた水素付加物は、下記式（ＶＩ）で示される化合物、または、下記式（ＶＩＩ）で示される化合物である。）
【化４】
0006639402.tif 000029
【化５】
0006639402.tif 000030
【化６】
0006639402.tif 000031
（式（ＶＩ）中、Ｒ１１〜Ｒ１３は、それぞれ独立に、フェニル基、または、置換基として炭素数１以上６以下のアルキル基を有するフェニル基である。）
【化７】
0006639402.tif 000032
（式（ＶＩＩ）中、Ｒ２１〜Ｒ２４は、それぞれ独立に、フェニル基、または、置換基として炭素数１以上６以下のアルキル基を有するフェニル基である。）
【請求項６】
前記硬化物が、
前記連鎖重合性官能基を有する正孔輸送性化合物、
前記式（Ｉ）で示される化合物、および、
シロキサン変性アクリル化合物の共重合体である請求項１〜５のいずれか１項に記載の電子写真感光体。
【請求項７】
電子写真感光体の製造方法であって、
該製造方法が、
連鎖重合性官能基を有する正孔輸送性化合物、および、下記式（Ｉ）で示される化合物を含有する表面層用塗布液を調製する工程、
該表面層用塗布液の塗膜を形成する工程、ならびに、
該塗膜を硬化させることによって該電子写真感光体の表面層を形成する工程
を有することを特徴とする電子写真感光体の製造方法。
【化８】
0006639402.tif 000033
（式（Ｉ）中、Ｒ１は、水素原子、または、メチル基である。Ｒ２は、炭素数が７以上の直鎖状のアルキル基、または、炭素数が７以上の分岐状のアルキル基である。）
【請求項８】
前記連鎖重合性官能基が、下記式（ＩＩ）で示される構造を有する１価の基である請求項７に記載の電子写真感光体の製造方法。
【化９】
0006639402.tif 000034
（式（ＩＩ）中、Ｒ３は、水素原子、または、メチル基である。）
【請求項９】
前記式（Ｉ）中のＲ２が、炭素数９以上１４以下の直鎖状のアルキル基、または、炭素数９以上１４以下の分岐状のアルキル基である請求項７または８に記載の電子写真感光体の製造方法。
【請求項１０】
前記表面層用塗布液中に含有される前記連鎖重合性官能基を有する正孔輸送性化合物の質量をＭａとし、
前記表面層用塗布液中に含有される前記式（Ｉ）で示される化合物の質量をＭｂとしたとき、
０．０２≦Ｍｂ／（Ｍａ＋Ｍｂ）≦０．２０である請求項７〜９のいずれか１項に記載の電子写真感光体の製造方法。
【請求項１１】
前記連鎖重合性官能基を有する正孔輸送性化合物の１分子あたりの連鎖重合性官能基の数をＦａとし、
前記連鎖重合性官能基を有する正孔輸送性化合物の分子量をＭ１とし、
前記式（Ｉ）で示される化合物の分子量をＭ２としたとき、
｛Ｍａ／（Ｍａ＋Ｍｂ）｝×（Ｆａ／Ｍ１）＋｛Ｍｂ／（Ｍａ＋Ｍｂ）｝×（１／Ｍ２）
の値が０．００３６以上０．００４４以下である
請求項１０に記載の電子写真感光体の製造方法。
【請求項１２】
前記電子写真感光体の表面層を形成する工程が、前記塗膜に電子線または紫外線を照射することにより前記塗膜を硬化させる工程を含む請求項７〜１１のいずれか１項に記載の電子写真感光体の製造方法。
【請求項１３】
前記電子写真感光体の表面層を形成する工程が、前記塗膜に前記電子線または紫外線の照射した後、前記塗膜を１００℃以上１４０℃以下の温度で加熱する工程を含む請求項１２に記載の電子写真感光体の製造方法。
【請求項１４】
請求項１〜６のいずれか１項に記載の電子写真感光体と、
帯電手段、現像手段、転写手段およびクリーニング手段からなる群より選択される少なくとも１つの手段と
を一体に支持し、電子写真装置本体に着脱自在であるプロセスカートリッジ。
【請求項１５】
請求項１〜６のいずれか１項に記載の電子写真感光体、ならびに、帯電手段、露光手段、現像手段および転写手段を有する電子写真装置。
【発明の詳細な説明】
【技術分野】
【０００１】
本発明は、電子写真感光体、電子写真感光体の製造方法、ならびに、電子写真感光体を有するプロセスカートリッジおよび電子写真装置に関する。
【背景技術】
【０００２】
有機光導電性物質を含有する電子写真感光体（有機電子写真感光体）の耐久性を向上させることを目的として、電子写真感光体の表面の材料や物性などを改良する技術が検討されている。【０００３】
特許文献１には、電子写真感光体の表面層として、重合性官能基を有する正孔輸送物質と特定の界面活性剤を含む組成物の硬化物からなる層を設けることによって、塗膜不良を抑制し、耐摩耗性や出力画像の品質（画質）を向上させる技術が記載されている。【０００４】
また、電子写真感光体から紙などへのトナーの転写性や、転写後の電子写真感光体の表面に残存するトナーのクリーニング性を向上させる目的で、電子写真感光体の表面層に潤滑性物質を含有させる技術が検討されている。特許文献２には、反応性の官能基を有する添加剤を用いて形成された保護層を有する電子写真感光体が記載されている。
【先行技術文献】
【特許文献】
【０００５】
【特許文献１】特開２０１０−１５２１８１号公報
【特許文献２】特開２００１−１６６５１０号公報
【発明の概要】
【発明が解決しようとする課題】
【０００６】
近年、電子写真装置は、電子写真感光体の耐摩耗性を高め、より高画質化することが求められている。特に、カラーの電子写真装置において、繰り返し使用により電子写真感光体の潤滑性が低下することによるスジ状の画像不良が発生するという課題がある。また別の課題として、同じく繰り返し使用による電子写真感光体の電位変動に伴う画像濃度変化、電子写真感光体上に生じる傷による画像不良の発生がある。本発明者らの検討の結果、特許文献１および特許文献２に記載の電子写真感光体は、上述の画像不良が発生する場合があり、改善の余地があるものであった。【０００７】
本発明の目的は、上述の画像不良の発生が抑制された電子写真感光体、および、該電子写真感光体の製造方法を提供することにある。【０００８】
また、本発明は、上記電子写真感光体を有するプロセスカートリッジおよび電子写真装置を提供することにある。
【課題を解決するための手段】
【０００９】
本発明は、支持体および該支持体上の感光層を有する電子写真感光体において、
該電子写真感光体の表面層が、硬化物を含有し、
該硬化物が、
連鎖重合性官能基を有する正孔輸送性化合物、および、
下記式（Ｉ）で示される化合物の共重合体であることを特徴とする電子写真感光体である。【００１０】
【化１】
0006639402.tif 000002
（式（Ｉ）中、Ｒ１は、水素原子、または、メチル基である。Ｒ２は、炭素数が７以上の直鎖状のアルキル基、または、炭素数が７以上の分岐状のアルキル基である。）【００１１】
また、本発明は、電子写真感光体の製造方法であって、
該製造方法が、
連鎖重合性官能基を有する正孔輸送性化合物、および、下記式（Ｉ）で示される化合物を含有する表面層用塗布液を調製する工程、
該表面層用塗布液の塗膜を形成する工程、ならびに、
該塗膜を硬化させることによって該電子写真感光体の表面層を形成する工程
を有することを特徴とする電子写真感光体の製造方法である。【００１２】
【化２】
0006639402.tif 000003
（式（Ｉ）中、Ｒ１は、水素原子、または、メチル基である。Ｒ２は、炭素数が７以上の直鎖状のアルキル基、または、炭素数が７以上の分岐状のアルキル基である。）【００１３】
また、本発明は、上記電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジである。【００１４】
また、本発明は、上記電子写真感光体、ならびに、帯電手段、露光手段、現像手段および転写手段を有する電子写真装置である。
【発明の効果】
【００１５】
本発明によれば、上述の画像不良の発生が抑制された電子写真感光体、および、該電子写真感光体の製造方法を提供することができる。【００１６】
また、本発明によれば、上記電子写真感光体を有する電子写真装置およびプロセスカートリッジを提供することができる。
【図面の簡単な説明】
【００１７】
【図１】電子写真感光体を有するプロセスカートリッジを備えた電子写真装置の概略構成の一例を示す図である。
【図２】電子写真感光体の層構成を説明するための図である。
【図３】電子写真感光体の表面に凹部を形成するための圧接形状転写加工装置の例を示す図である。
【図４】実施例および比較例で用いたモールドを示す上面図および断面図である。
【発明を実施するための形態】
【００１８】
本発明の電子写真感光体は、支持体および支持体上の感光層を有する電子写真感光体である。そして、この電子写真感光体の表面層が、硬化物を含有し、この硬化物が、連鎖重合性官能基を有する正孔輸送性化合物、および、下記式（Ｉ）で示される化合物（長鎖アルキル基含有ビニルエステル化合物）の共重合体であることを特徴とする。該硬化物は、連鎖重合性官能基を有する正孔輸送性化合物、および、下記式（Ｉ）で示される化合物を含む組成物を硬化させて得られる。
【００１９】
【化３】
0006639402.tif 000004
上記式（Ｉ）中、Ｒ１は、水素原子、または、メチル基である。Ｒ２は、炭素数が７以上の直鎖状のアルキル基、または、炭素数が７以上の分岐状のアルキル基である。
【００２０】
本発明者らは、電子写真感光体が上記特徴を有することにより、耐傷性が向上し、耐久性が向上し、潤滑性不足や電位変動による画像不良を抑制できる理由について、以下のように推測している。
【００２１】
連鎖重合性官能基を有する正孔輸送性化合物の重合物である硬化物を含有する表面層を有する電子写真感光体は、表面の耐摩耗性が高い一方で、その耐摩耗性の高さから、スジ状の画像不良が発生しやすい。スジ状の画像不良の発生は、トナーなどが電子写真感光体の表面に融着することにより、クリーニング手段（クリーニングブレードなど）の挙動が不安定になることによるものと推測される。
【００２２】
電子写真感光体の表面層にフッ素原子含有化合物やシロキサン化合物といった潤滑材を用いることにより、クリーニング手段の挙動を安定させ、スジ状の画像不良を抑制することができる。これら潤滑材は、表面移行性の高いものが多く、電子写真感光体の表面層の表面に存在しやすいと考えられる。
【００２３】
しかしながら、本発明者らの検討の結果、表面移行性が高い潤滑材を用いると、画像不良を改善する効果が早期になくなる場合があることがわかった。これは、電子写真感光体の表面層のごく表面にのみ存在する潤滑材が、繰り返し使用を通じてクリーニング手段によって削り取られることで、表面層中の表面付近の潤滑材の含有量が少なくなっていることが原因であると考えられる。
【００２４】
本発明では、連鎖重合性官能基を有する正孔輸送性化合物と、上記式（Ｉ）で示される化合物との共重合体である硬化物を表面層に含有させることにより、繰り返し使用を通じて、適度な潤滑性を維持することができていると考えられる。そして、正孔輸送性化合物の連鎖重合性官能基と、上記式（Ｉ）で示される化合物が有するビニル基（Ｃ＝Ｃ基）の重合反応（共重合反応）により、表面層の深さ方向の内部にも、上記式（Ｉ）で示される化合物由来の構造が存在することになる。そのため、電子写真感光体の表面層の表面がクリーニング手段などによって削り取られたとしても、電子写真感光体の表面の潤滑性は維持される。その結果、繰り返し使用時のスジ状の画像不良の発生を抑制していると考えられる。また、両者の重合反応（共重合反応）により、電子写真感光体の表面層において、上記正孔輸送性化合物が有する連鎖重合性官能基（二重結合など）の残留量が減少する。その結果、表面層の強度（膜強度）の向上、および、電子写真感光体の表面の耐傷性の向上につながっていると考えられる。なお、本発明において連鎖重合性官能基とは、連鎖重合が可能な官能基を意味し、連鎖重合とは高分子物の生成反応を大きく連鎖重合と逐次重合に分けた場合の前者の重合反応形態を指す。
【００２５】
本発明に用いられる連鎖重合性官能基を有する正孔輸送性化合物、および、上記式（Ｉ）で示される化合物は、それぞれ、１種でもよく、２種以上でもよい。
【００２６】
上記式（Ｉ）中のＲ２は、炭素数が７以上の直鎖状のアルキル基（無置換のアルキル基）、または、炭素数が７以上の分岐状のアルキル基（無置換のアルキル基）である。炭素数が７未満であると、潤滑効果が減少し、上述のとおりブレード挙動が不安定となったスジ状の画像不良が発生する場合がある。
【００２７】
上記正孔輸送性化合物が有する連鎖重合性官能基は、上記式（Ｉ）で示される化合物が有するビニル基（Ｃ＝Ｃ基）と共重合可能な連鎖重合性官能基であり、下記式（ＩＩ）で示される構造を有する１価の基であることが好ましい。
【００２８】
【化４】
0006639402.tif 000005
上記式（ＩＩ）中、Ｒ３は、水素原子、または、メチル基である。
【００２９】
上記式（Ｉ）中のＲ２は、炭素数９以上１４以下の直鎖状のアルキル基（無置換のアルキル基）、または、炭素数９以上１４以下の分岐状のアルキル基（無置換のアルキル基）であることが好ましい。
【００３０】
連鎖重合性官能基を有する正孔輸送性化合物の質量をＭａとし、式（Ｉ）で示される化合物の質量をＭｂとしたとき、０．０２≦Ｍｂ／（Ｍａ＋Ｍｂ）≦０．２０であることが好ましい。この範囲内であると、より高耐久でかつ潤滑性が高く電位変動を抑制することができる。
【００３１】
上記連鎖重合性官能基を有する正孔輸送性化合物の１分子あたりの連鎖重合性官能基の数をＦａとし、
上記連鎖重合性官能基を有する正孔輸送性化合物の分子量をＭ１とし、
上記式（Ｉ）で示される化合物の分子量をＭ２としたとき、
｛Ｍａ／（Ｍａ＋Ｍｂ）｝×（Ｆａ／Ｍ１）＋｛Ｍｂ／（Ｍａ＋Ｍｂ）｝×（１／Ｍ２）
の値は、０．００３６以上０．００４４以下であることが好ましい。このことにより、電子写真感光体の耐久性が確保されるとともに、スジ状の画像不良の発生が抑制できる好適な削れを確保できるため、電子写真感光体の耐久性の向上と画像不良の発生の抑制との両立が、より高レベルで実現可能となる。
【００３２】
本発明において、電子写真感光体の表面層が含有する硬化物は、
連鎖重合性官能基を有する正孔輸送性化合物、
上記式（Ｉ）で示される化合物、および、
シロキサン変性アクリル化合物の共重合体であることが好ましい。それにより、電子写真感光体の表面の潤滑性およびその維持性がさらに向上し、スジ状の画像不良の発生がより抑制される。
【００３３】
シロキサン変性アクリル化合物とは、アクリル重合体に側鎖としてシロキサンが導入された化合物であり、例えば、アクリル系単量体とアクリル基を有するシロキサンとを共重合させることにより得られる。
【００３４】
上記シロキサン変性アクリル化合物の量は、上記連鎖重合性官能基を有する正孔輸送性化合物および上記式（Ｉ）で示される化合物の合計質量１００質量部に対して、１質量部以上６質量部以下であることが好ましい。
【００３５】
上記連鎖重合性官能基を有する正孔輸送性化合物が有する正孔輸送性基としては、例えば、
置換基としてアルキル基を有するもしくは置換基を有さないトリアリールアミン化合物のベンゼン環やアルキル基の水素原子を除いて導き出される基、
ヒドラゾン化合物のベンゼン環の水素原子を除いて導き出される基、
スチルベン化合物のベンゼン環の水素原子を除いて導き出される基
などが挙げられる。
【００３６】
上記連鎖重合性官能基を有する正孔輸送性化合物は、下記式（ＩＩＩ）で示される化合物であることが好ましい。
【００３７】
【化５】
0006639402.tif 000006
上記式（ＩＩＩ）中、Ｐ１は、下記式（ＩＶ）で示される１価の基、または、下記式（Ｖ）で示される１価の基である。ａは、２以上４以下の整数である。ａが２以上である場合、ａ個のＰ１は同一であってもよいし、異なっていてもよい。Ｚは、正孔輸送性基である。上記式（ＩＩＩ）中のＺのＰ１との結合部位を水素原子に置き換えた水素付加物は、下記式（ＶＩ）で示される化合物、または、下記式（ＶＩＩ）で示される化合物である。
【００３８】
【化６】
0006639402.tif 000007
【００３９】
【化７】
0006639402.tif 000008
【００４０】
【化８】
0006639402.tif 000009
【００４１】
上記式（ＶＩ）中、Ｒ１１〜Ｒ１３は、それぞれ独立に、フェニル基、または、置換基として炭素数１以上６以下のアルキル基を有するフェニル基である。
【００４２】
【化９】
0006639402.tif 000010
上記式（ＶＩＩ）中、Ｒ２１〜Ｒ２４は、それぞれ独立に、フェニル基、または、置換基として炭素数１以上６以下のアルキル基を有するフェニル基である。
【００４３】
以下に、連鎖重合性官能基を有する正孔輸送性化合物の具体例（例示化合物）を示す。
【００４４】
【化１０】
0006639402.tif 000011
【００４５】
【化１１】
0006639402.tif 000012
【００４６】
本発明の電子写真感光体の表面層は、
連鎖重合性官能基を有する正孔輸送性化合物、および、上記式（Ｉ）で示される化合物を含有する表面層用塗布液を調製する工程、
該表面層用塗布液の塗膜を形成する工程、ならびに、
該塗膜を硬化させることによって該電子写真感光体の表面層を形成する工程
によって形成ことができる。
【００４７】
電子写真感光体の表面層が含有する硬化物が、
上記連鎖重合性官能基を有する正孔輸送性化合物、
上記式（Ｉ）で示される化合物、および、
シロキサン変性アクリル化合物の共重合体である場合は、表面層用塗布液にシロキサン変性アクリル化合物をさらに含有させればよい。
【００４８】
また、表面層形成用塗布液は、各種添加剤を含有してもよい。各種添加剤の中でも、酸化性ガスによる劣化を抑制する観点から、ウレア化合物を表面層用塗布液に含有させることが好ましい。
【００４９】
また、表面層用塗布液には、連鎖重合性官能基を有し、正孔輸送機能を持たない化合物をさらに含有させてもよい。その場合、
表面層用塗布液中に含有される連鎖重合性官能基を有する正孔輸送性化合物の質量をＭａとし、
表面層用塗布液中に含有される上記式（Ｉ）で示される化合物の質量をＭｂとし、
表面層用塗布液中に含有される上記連鎖重合性官能基を有し、正孔輸送機能を持たない化合物の質量をＭｃとしたとき、
０．０２≦Ｍｂ／（Ｍａ＋Ｍｂ＋Ｍｃ）≦０．２０
であることが好ましい。
【００５０】
また、上記連鎖重合性官能基を有する正孔輸送性化合物の１分子あたりの連鎖重合性官能基の数をＦａとし、
上記連鎖重合性官能基を有する正孔輸送性化合物の分子量をＭ１とし、
上記式（Ｉ）で示される化合物の分子量をＭ２とし、
上記連鎖重合性官能基を有し、正孔輸送機能を持たない化合物の１分子あたりの連鎖重合性官能基の数をＦｃとし、
上記連鎖重合性官能基を有し、正孔輸送機能を持たない化合物の分子量をＭ３としたとき、
｛Ｍａ／（Ｍａ＋Ｍｂ＋Ｍｃ）｝×（Ｆａ／Ｍ１）＋｛Ｍｂ／（Ｍａ＋Ｍｂ＋Ｍｃ）｝×（１／Ｍ２）＋｛Ｍｃ／（Ｍａ＋Ｍｂ＋Ｍｃ）｝×（Ｆｃ／Ｍ３）
の値が、０．００３６以上０．００４４以下であることが好ましい。
【００５１】
表面層が保護層である場合、その膜厚は０．１μｍ以上１５μｍ以下であることが好ましく、０．５μｍ以上１０μｍ以下であることがより好ましい。
【００５２】
表面層用塗布液の調製に用いる溶剤としては、表面層の下の層を溶解させない溶剤を使用することが好ましい。具体的には、メタノール、エタノール、プロパノール、イソプロパノール、１−ブタノール、２−ブタノール、１−メトキシ−２−プロパノールなどのアルコール系溶剤が好ましい。
【００５３】
表面層用塗布液の塗膜を硬化させる手段としては、熱、紫外線、および／または、電子線によって硬化させる方法が挙げられる。電子写真感光体の表面層の強度、電子写真感光体の耐久性を向上させるためには、紫外線または電子線を用いて塗膜を硬化させることが好ましい。
【００５４】
電子線を用いて上記連鎖重合性官能基を有する正孔輸送物質および上記式（Ｉ）で示される化合物を重合させると、非常に緻密（高密度）な硬化物（３次元架橋構造）が得られ、より高い耐久性を有する表面層が得られるため、より好ましい。電子線を照射する場合、加速器としては、例えば、スキャニング型、エレクトロカーテン型、ブロードビーム型、パルス型、ラミナー型などが挙げられる。
【００５５】
電子線を用いる場合、電子線の加速電圧は、重合効率を損なわずに電子線による材料特性の劣化を抑制できる観点から、１２０ｋＶ以下であることが好ましい。また、表面層用塗布液の塗膜の表面での電子線吸収線量は、５ｋＧｙ以上５０ｋＧｙ以下であることが好ましく、１ｋＧｙ以上１０ｋＧｙ以下であることがより好ましい。
【００５６】
また、電子線を用いて上記組成物を硬化（重合）させる場合、酸素による重合阻害作用を抑制する観点から、不活性ガス雰囲気で電子線を照射した後、不活性ガス雰囲気で加熱することが好ましい。不活性ガスとしては、例えば、窒素、アルゴン、ヘリウムが挙げられる。
【００５７】
また、紫外線または電子線の照射後に、電子写真感光体を１００℃以上１４０℃以下に加熱することが好ましい。こうすることで、さらに高い耐久性を有し、画像不良を抑制する表面層が得られる。
【００５８】
電子写真感光体に接触させるクリーニング手段（クリーニングブレード）の挙動をより安定化させる目的で、電子写真感光体の表面層に凹部または凸部を設けることがより好ましい。
【００５９】
上記凹部または凸部は、電子写真感光体の表面の全域に形成されていてもよいし、電子写真感光体の表面の一部分に形成されていてもよい。凹部または凸部が電子写真感光体の表面の一部分に形成されている場合は、少なくともクリーニング手段（クリーニングブレード）との接触領域の全域には凹部または凸部が形成されていることが好ましい。
【００６０】
凹部を形成する場合は、凹部に対応した凸部を有するモールドを電子写真感光体の表面に圧接し、形状転写を行うことにより、電子写真感光体の表面に凹部を形成することができる。
【００６１】
図３に、電子写真感光体の表面に凹部を形成するための圧接形状転写加工装置の例を示す。
【００６２】
図３に示す圧接形状転写加工装置によれば、被加工物である電子写真感光体５１を回転させながら、その表面（周面）に連続的にモールド５２を接触させ、加圧することにより、電子写真感光体５１の表面に凹部や平坦部を形成することができる。
【００６３】
加圧部材５３の材質としては、例えば、金属、金属酸化物、プラスチック、ガラスなどが挙げられる。これらの中でも、機械的強度、寸法精度、耐久性の観点から、ステンレス鋼（ＳＵＳ）が好ましい。加圧部材５３は、その上面にモールド５２が設置される。また、下面側に設置される支持部材（不図示）および加圧システム（不図示）により、支持部材５４に支持された電子写真感光体５１の表面に、モールド５２を所定の圧力で接触させることができる。また、支持部材５４を加圧部材５３に対して所定の圧力で押し付けてもよいし、支持部材５４および加圧部材５３を互いに押し付けてもよい。
【００６４】
図３に示す例は、加圧部材５３を電子写真感光体５１の軸方向と垂直な方向に移動させることにより、電子写真感光体５１が従動または駆動回転しながら、その表面を連続的に加工する例である。さらに、加圧部材５３を固定し、支持部材５４を電子写真感光体５１の軸方向と垂直な方向に移動させることにより、または、支持部材５４および加圧部材５３の両者を移動させることにより、電子写真感光体５１の表面を連続的に加工することもできる。
【００６５】
なお、形状転写を効率的に行う観点から、モールド５２や電子写真感光体５１を加熱することが好ましい。
【００６６】
モールド５２としては、例えば、
微細な表面加工された金属や樹脂フィルム、
シリコンウエハーなどの表面にレジストによりパターニングをしたもの、
微粒子が分散された樹脂フィルム、
微細な表面形状を有する樹脂フィルムに金属コーティングを施したもの
などが挙げられる。
【００６７】
また、電子写真感光体５１に押し付けられる圧力を均一にする観点から、モールド５２と加圧部材５３との間に弾性体を設置することが好ましい。
【００６８】
次に本発明の電子写真感光体の全体的な構成について説明する。
【００６９】
［電子写真感光体］
本発明の電子写真感光体は、支持体および支持体上の感光層を有する。
【００７０】
感光層としては、電荷発生物質および電荷輸送物質をともに含有する単層型感光層、電荷発生物質を含有する電荷発生層と電荷輸送物質を含有する電荷輸送層とに分離した積層型感光層が挙げられる。本発明においては、積層型感光層が好ましい。
【００７１】
図２は、電子写真感光体の層構成の一例を示す図である。
【００７２】
図２中、電子写真感光体は、支持体２１、下引き層２２、電荷発生層２３、電荷輸送層２４、および、保護層２５を有する。この場合、電荷発生層２３および電荷輸送層２４が感光層を構成し、保護層２５が表面層である。また、保護層を設けない場合は、電荷輸送層２４が表面層である。本発明においては、電荷輸送層上の保護層を表面層とすることが好ましい。
【００７３】
そして、電子写真感光体の表面層は、上述したように、連鎖重合性官能基を有する正孔輸送性化合物と、上記式（Ｉ）で示される化合物との共重合体である硬化物を含有する。
【００７４】
本発明の電子写真感光体をさらに説明する。
【００７５】
〔支持体〕
電子写真感光体に用いられる支持体としては、導電性を有するもの（導電性支持体）が好ましい。例えば、鉄、銅、金、銀、アルミニウム、亜鉛、チタン、鉛、ニッケル、スズ、アンチモン、インジウム、クロム、アルミニウム合金、ステンレスなどの金属または合金製の支持体が挙げられる。また、アルミニウム、アルミニウム合金、酸化インジウム−酸化スズ合金などを真空蒸着によって形成した被膜を有する金属製支持体や樹脂製支持体を用いることもできる。また、カーボンブラック、酸化スズ粒子、酸化チタン粒子、銀粒子などの導電性粒子を樹脂に含浸させて形成された支持体、導電性樹脂を含有する支持体を用いることもできる。支持体の形状としては、円筒状、ベルト状、シート状または板状などが挙げられる。本発明においては、円筒状が好ましい。
【００７６】
支持体の表面は、レーザー光の散乱による干渉縞の抑制を目的として、切削処理、粗面化処理、アルマイト処理などを施してもよい。
【００７７】
支持体と、感光層または下引き層との間には、レーザーなどの散乱による干渉縞の抑制や、支持体の傷の被覆を目的として、導電層を設けてもよい。
【００７８】
導電層は、導電性粒子を結着樹脂および溶剤とともに分散処理して得られる導電層用塗布液を塗布して塗膜を形成し、得られた塗膜を乾燥および／または硬化させることによって形成することができる。
【００７９】
導電層に用いられる導電性粒子としては、例えば、
カーボンブラック、アセチレンブラック、
アルミニウム、ニッケル、鉄、ニクロム、銅、亜鉛、銀などの金属の粒子、
酸化亜鉛、酸化チタン、酸化スズ、酸化アンチモン、酸化インジウム、酸化ビスマス、ＩＴＯなどの金属酸化物の粒子
などが挙げられる。また、スズをドープした酸化インジウム、アンチモンやタンタルをドープした酸化スズを用いてもよい。
【００８０】
導電層用塗布液の溶剤としては、エーテル系溶剤、アルコール系溶剤、ケトン系溶剤、芳香族炭化水素溶剤などが挙げられる。導電層の膜厚は、０．１μｍ以上５０μｍ以下であることが好ましく、さらには０．５μｍ以上４０μｍ以下であることがより好ましく、さらには１μｍ以上３０μｍ以下であることがより好ましい。
【００８１】
導電層に用いられる結着樹脂としては、例えば、スチレン、酢酸ビニル、塩化ビニル、アクリル酸エステル、メタクリル酸エステル、フッ化ビニリデン、トリフルオロエチレンなどのビニル化合物の重合体および共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂、エポキシ樹脂、イソシアネート樹脂が挙げられる。
【００８２】
支持体または導電層と、電荷発生層との間には、下引き層（中間層）を設けてもよい。
【００８３】
下引き層は、結着樹脂を溶剤に溶解させることによって得られる下引き層用塗布液を塗布して塗膜を形成し、得られた塗膜を乾燥させることによって形成することができる。
【００８４】
下引き層に用いられる結着樹脂としては、例えば、ポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン樹脂、共重合ナイロン樹脂、フェノール樹脂、ポリウレタン、エポキシ樹脂、アクリル樹脂、メラミン樹脂、ポリエステルが挙げられる。
【００８５】
下引き層には、さらに、金属酸化物粒子を含有させてもよい。例えば、酸化チタン、酸化亜鉛、酸化スズ、酸化ジルコニウム、酸化アルミニウムを含有する粒子が挙げられる。また、金属酸化物粒子は、金属酸化物粒子の表面がシランカップリング剤などの表面処理剤で処理されている金属酸化物粒子であってもよい。
【００８６】
下引き層用塗布液に用いられる溶剤としては、アルコール系溶剤、スルホキシド系溶剤、ケトン系溶剤、エーテル系溶剤、エステル系溶剤、脂肪族ハロゲン化炭化水素系溶剤、芳香族化合物などの有機溶剤が挙げられる。下引き層の膜厚は、０．０５μｍ以上３０μｍ以下であることが好ましく、１μｍ以上２５μｍ以下であることがより好ましい。下引き層には、さらに、有機樹脂微粒子、レベリング剤を含有させてもよい。
【００８７】
積層型感光層である場合、電荷発生層は、電荷発生物質および結着樹脂を溶剤と混合し、分散処理して得られた電荷発生層用塗布液を塗布して塗膜を形成し、この塗膜を乾燥させることによって形成することができる。また、電荷発生層は、電荷発生物質の蒸着膜としてもよい。
【００８８】
電荷発生層に用いられる電荷発生物質としては、例えば、アゾ顔料、フタロシアニン顔料、インジゴ顔料、ペリレン顔料、多環キノン顔料、スクワリリウム色素、ピリリウム塩、チアピリリウム塩、トリフェニルメタン色素、キナクリドン顔料、アズレニウム塩顔料、シアニン染料、アントアントロン顔料、ピラントロン顔料、キサンテン色素、キノンイミン色素、スチリル色素などが挙げられる。電荷発生物質は１種のみ用いてもよく、２種以上用いてもよい。電荷発生物質の中でも、感度の観点から、フタロシアニン顔料やアゾ顔料が好ましく、特にはフタロシアニン顔料がより好ましい。
【００８９】
フタロシアニン顔料の中でも、特にオキシチタニウムフタロシアニンあるいはクロロガリウムフタロシアニン、ヒドロキシガリウムフタロシアニンが優れた電荷発生効率を示す。さらに、ヒドロキシガリウムフタロシアニンの中でも、感度の観点から、ＣｕＫα特性Ｘ線回折におけるブラッグ角２θの７．４°±０．３°および２８．２°±０．３°に強いピークを有する結晶形のヒドロキシガリウムフタロシアニン結晶がより好ましい。
【００９０】
電荷発生層に用いられる結着樹脂としては、例えば、スチレン、酢酸ビニル、塩化ビニル、アクリル酸エステル、メタクリル酸エステル、フッ化ビニリデン、トリフルオロエチレンなどのビニル化合物の重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂、エポキシ樹脂が挙げられる。
【００９１】
電荷発生物質と結着樹脂との質量比（電荷発生物質：結着樹脂）は、１：０．３〜１：４の範囲であることが好ましい。
【００９２】
分散処理方法としては、例えば、ホモジナイザー、超音波分散、ボールミル、振動ボールミル、サンドミル、アトライター、ロールミルを用いる方法が挙げられる。
【００９３】
電荷発生層用塗布液に用いられる溶剤は、例えば、アルコール系溶剤、スルホキシド系溶剤、ケトン系溶剤、エーテル系溶剤、エステル系溶剤、脂肪族ハロゲン化炭化水素系溶剤、芳香族化合物が挙げられる。
【００９４】
電荷発生層の膜厚は、０．０１μｍ以上５μｍ以下であることが好ましく、０．１μｍ以上１μｍ以下であることがより好ましい。また、電荷発生層には、必要に応じて、種々の増感剤、酸化防止剤、紫外線吸収剤、可塑剤を添加することもできる。
【００９５】
次に、電荷輸送層について説明する。電荷輸送層は、電荷発生層上に形成される。電荷輸送層は、電荷輸送物質および結着樹脂を溶剤に溶解させることによって得られる電荷輸送層用塗布液を塗布して塗膜を形成し、得られた塗膜を乾燥させることによって形成することができる。
【００９６】
電荷輸送層に用いられる結着樹脂としては、ポリビニルブチラール、ポリカーボネート、ポリエステル、フェノキシ樹脂、ポリ酢酸ビニル、アクリル樹脂、ポリアクリルアミド、ポリアミド、ポリビニルピリジン、セルロース樹脂、ウレタン樹脂、エポキシ樹脂が挙げられる。好ましくは、ポリカーボネートである。
【００９７】
電荷輸送層に用いられる電荷輸送物質としては、トリアリールアミン化合物、ヒドラゾン化合物、スチルベン化合物、ピラゾリン化合物、オキサゾール化合物、トリアリールメタン化合物、チアゾール化合物が挙げられる。電荷輸送物質は１種のみ用いてもよく、２種以上用いてもよい。
【００９８】
電荷輸送層における電荷輸送物質と結着樹脂との割合は、結着樹脂１質量部に対して電荷輸送物質が０．３質量部以上１０質量部以下であることが好ましい。
【００９９】
また、電荷輸送層のクラックを抑制する観点から、乾燥温度は６０℃以上１５０℃以下が好ましく、８０℃以上１２０℃以下がより好ましい。また、乾燥時間は１０分以上６０分以下が好ましい。
【０１００】
電荷輸送層用塗布液に用いられる溶剤としては、アルコール溶剤、スルホキシド溶剤、ケトン溶剤、エーテル溶剤、エステル溶剤、脂肪族ハロゲン化炭化水素溶剤、芳香族炭化水素溶剤などが挙げられる。
【０１０１】
電荷輸送層の膜厚は、５μｍ以上４０μｍ以下であることが好ましく、１０μｍ以上３５μｍ以下であることがより好ましい。
【０１０２】
また、電荷輸送層には、酸化防止剤、紫外線吸収剤、可塑剤、金属酸化物粒子、無機粒子を必要に応じて添加することもできる。また、フッ素原子含有樹脂粒子やシリコーン含有樹脂粒子などを含有させても良い。
【０１０３】
そして、保護層が電子写真感光体の表面層である場合、上述したように、
上記連鎖重合性官能基を有する正孔輸送性化合物および上記式（Ｉ）で示される化合物を含有する表面層用塗布液を調製し、
電荷輸送層上に表面層用塗布液の塗膜を形成し、
この塗膜を硬化させる
ことによって形成することができる。
【０１０４】
上記各層の塗布液を塗布する際には、例えば、浸漬塗布法、スプレー塗布法、リング塗布法、スピン塗布法、ローラー塗布法、マイヤーバー塗布法、ブレード塗布といった塗布方法を用いることができる。
【０１０５】
次に、図１に電子写真感光体を有するプロセスカートリッジを備えた電子写真装置の概略構成の一例を示す。
【０１０６】
図１において、円筒状の電子写真感光体１は、軸２を中心に矢印方向に所定の周速度をもって回転駆動される。電子写真感光体１は、回転過程において、帯電手段（一次帯電手段）３により、その表面（周面）が正または負に帯電される。次いで、電子写真感光体１の表面には、露光手段（像露光手段）（不図示）から出力される露光光（像露光光）４が照射される。露光光４は、目的の画像情報の時系列電気デジタル画像信号に対応して強度変調される。露光手段としては、スリット露光やレーザービーム走査露光などが挙げられる。こうして電子写真感光体１の表面には、目的の画像情報に対応した静電潜像が形成される。
【０１０７】
電子写真感光体１の表面に形成された静電潜像は、次いで、現像手段５内に収容されたトナーで現像（正規現像または反転現像）され、トナー像が形成される。電子写真感光体１の表面に形成されたトナー像は、転写手段６により転写材７に転写される。ここで、転写材７が紙である場合、給紙部（不図示）から電子写真感光体１の回転と同期して取り出されて、電子写真感光体１と転写手段６との間に給送される。また、転写手段６には、バイアス電源（不図示）からトナーの保有電荷とは逆極性のバイアス電圧が印加される。また、転写手段は、一次転写部材、中間転写体および二次転写部材を有する中間転写方式の転写手段であってもよい。
【０１０８】
トナー像が転写された転写材７は、電子写真感光体１の表面から分離され、定着手段８へ搬送されて、トナー像の定着処理を受けることにより、画像形成物（プリント、コピー）として電子写真装置外へプリントアウトされる。
【０１０９】
トナー像転写後の電子写真感光体１の表面は、クリーニング手段９によってクリーニングされ、転写残トナーなどの付着物が除去される。転写残トナーは、現像手段などで回収することもできる。さらに、必要に応じて、電子写真感光体１の表面は、前露光手段（不図示）からの前露光光１０の照射により除電処理された後、繰り返し画像形成に使用される。なお、帯電手段３が帯電ローラーなどを用いた接触帯電手段である場合は、前露光手段は必ずしも必要ではない。
【０１１０】
上記の電子写真感光体１、帯電手段３、現像手段５、転写手段６およびクリーニング手段９などの構成要素のうち、複数の要素を選択して容器に納めてプロセスカートリッジとして一体に支持して構成する。このプロセスカートリッジを複写機やレーザービームプリンターなどの電子写真装置本体に対して着脱自在に構成してもよい。図１では、電子写真感光体１と、帯電手段３、現像手段５およびクリーニング手段９とを一体に支持してカートリッジ化する。そして、電子写真装置本体のレールのなどの案内手段１２を用いて電子写真装置本体に着脱自在なプロセスカートリッジ１１としている。
【実施例】
【０１１１】
以下に、具体的な実施例を挙げて本発明をより詳細に説明する。なお、実施例中の「部」は「質量部」を意味する。【０１１２】
（実施例１）
直径３０ｍｍ、長さ３５７．５ｍｍ、肉厚１ｍｍのアルミニウムシリンダーを支持体（導電性支持体）とした。【０１１３】
次に、酸化亜鉛粒子（比表面積：１９ｍ２／ｇ、粉体抵抗：４．７×１０６Ω・ｃｍ）１００部をトルエン５００部と撹拌混合し、これにシランカップリング剤０．８部を添加し、６時間攪拌した。その後、トルエンを減圧留去して、１３０℃で６時間加熱乾燥し、表面処理された酸化亜鉛粒子を得た。シランカップリング剤としては、信越化学工業（株）製のＫＢＭ６０２（化合物名：Ｎ−２−（アミノエチル）−３−アミノプロピルメチルジメトキシシラン）を用いた。【０１１４】
次に、ポリオールとしてポリビニルブチラール（重量平均分子量：４００００、商品名：ＢＭ−１、積水化学工業（株）製）１５部およびブロック化イソシアネート（商品名：スミジュール３１７５、住化バイエルウレタン（株）製）１５部をメチルエチルケトン７３．５部と１−ブタノール７３．５部の混合溶液に溶解させた。この溶液に上記表面処理された酸化亜鉛粒子８０．８部、および２，３，４−トリヒドロキシベンゾフェノン（東京化成工業（株）製）０．８部を加え、これを直径０．８ｍｍのガラスビーズを用いたサンドミル装置で２３±３℃雰囲気下で３時間分散した。分散後、シリコーンオイル（商品名：ＳＨ２８ＰＡ、東レダウコーニング（株）製）０．０１部、および架橋ポリメタクリル酸メチル（ＰＭＭＡ）粒子（商品名：ＴＥＣＨＰＯＬＹＭＥＲ  ＳＳＸ−１０３、積水化成品工業（株）製、平均一次粒径３μｍ）を５．６部加えて攪拌し、下引き層用塗布液を調製した。【０１１５】
この下引き層用塗布液を上記アルミニウムシリンダー上に浸漬塗布して塗膜を形成し、得られた塗膜を４０分間１６０℃で乾燥させて、膜厚が１８μｍの下引き層を形成した。【０１１６】
次にＣｕＫα特性Ｘ線回折のブラッグ角２θ±０．２°の７．４°および２８．２°に強いピークを有する結晶形のヒドロキシガリウムフタロシアニン結晶を用意した。このヒドロキシガリウムフタロシアニン結晶２０部、下記式（２）で示される化合物０．２部、ポリビニルブチラール（商品名：エスレックＢＸ−１、積水化学工業（株）製）１０部およびシクロヘキサノン６００部を、直径１ｍｍガラスビーズを用いたサンドミル装置で４時間分散した。その後、酢酸エチル７００部を加えて電荷発生層用塗布液を調製した。この電荷発生層用塗布液を下引き層上に浸漬塗布して塗膜を形成し、得られた塗膜を温度８０℃のオーブンで１５分間加熱乾燥することにより、膜厚が０．１７μｍの電荷発生層を形成した。【０１１７】
【化１２】
0006639402.tif 000013
【０１１８】
次に、下記式（３）で示される化合物（電荷輸送物質）３０部、下記式（４）で示される化合物（電荷輸送物質）６０部、下記式（５）で示される化合物１０部、ポリカーボネート（商品名：ユーピロンＺ４００、三菱エンジニアリングプラスチックス（株）製、ビスフェノールＺ型）１００部、下記式（６−１）で示される構造単位および下記式（６−２）で示される構造単位を有するポリカーボネート（粘度平均分子量Ｍｖ：２００００）０．０２部を、混合キシレン６００部およびジメトキシメタン２００部の溶剤に溶解させることによって、電荷輸送層用塗布液を調製した。この電荷輸送層用塗布液を電荷発生層上に浸漬塗布して塗膜を形成し、得られた塗膜を３０分間１００℃で乾燥させることによって、膜厚１８μｍの電荷輸送層を形成した。【０１１９】
【化１３】
0006639402.tif 000014
【０１２０】
【化１４】
0006639402.tif 000015
（式（６−１）および（６−２）中、０．９５および０．０５は２つの構造単位のモル比（共重合比）である。）【０１２１】
次に、上記例示化合物（１−１）９５部、下記式（７）で示される化合物であるビニルエステル化合物５部（東京化成工業（株）製）、シロキサン変性アクリル化合物３．５部（ＢＹＫ−３５５０、ビックケミー・ジャパン（株）製）、下記式（８）で示されるウレア化合物５部、１−プロパノール２００部、１，１，２，２，３，３，４−ヘプタフルオロシクロペンタン（商品名：ゼオローラＨ、日本ゼオン（株）製）１００部を混合し、撹拌した。その後ポリフロンフィルター（商品名：ＰＦ−０２０、アドバンテック東洋（株）製）でこの溶液を濾過することによって、表面層用塗布液（保護層用塗布液）を調製した。【０１２２】
【化１５】
0006639402.tif 000016
【０１２３】
【化１６】
0006639402.tif 000017
【０１２４】
この表面層用塗布液を電荷輸送層上に浸漬塗布して塗膜を形成し、得られた塗膜を１０分間５０℃で乾燥させた。その後、窒素雰囲気下にて、加速電圧７０ｋＶ、ビーム電流５．０ｍＡの条件で支持体（被照射体）を２００ｒｐｍの速度で回転させながら、１．６秒間電子線を塗膜に照射した。なお、このときの電子線の吸収線量を測定したところ、１５ｋＧｙであった。その後、窒素雰囲気下にて、塗膜の温度が２５℃から１１７℃になるまで３０秒かけて昇温させ、塗膜の加熱を行った。電子線照射から、その後の加熱処理までの酸素濃度は１５ｐｐｍ以下であった。次に、大気中において、塗膜の温度が２５℃になるまで自然冷却し、塗膜の温度が１０５℃になる条件で３０分間加熱処理を行い、膜厚５μｍの保護層（表面層）を形成した。【０１２５】
このようにして、保護層を有する凹部形成前の電子写真感光体を作製した。【０１２６】
次に、圧接形状転写加工装置に型部材（モールド）を設置し、作製した凹部形成前の電子写真感光体に対して表面加工を行った。【０１２７】
具体的には、概ね図３に示す構成の圧接形状転写加工装置に、図４に示すモールドを設置し、作製した凹部形成前の電子写真感光体に対して表面加工を行った。図４は、実施例および比較例で用いたモールドを示す図である。図４（ａ）はモールドの概略を示す上面図、図４（ｂ）はモールドの凸部の電子写真感光体の軸方向の概略断面図（図４（ａ）のＳ−Ｓ‘断面における断面図）である。図４（ｃ）はモールドの凸部の電子写真感光体の周方向の断面図（図４（ａ）のＴ−Ｔ’断面の断面図）である。図４に示されるモールドは、最大幅（モールド上の凸部を上から見たときの電子写真感光体の軸方向の最大幅のこと。）Ｘ：３０μｍ、最大長さ（モールド上の凸部を上から見たときの電子写真感光体の周方向の最大長さのこと。）Ｙ：７５μｍ、面積率５６％、高さＨ：２μｍの凸形状）である。なお、面積率とは、モールドを上から見たときに表面全体に占める凸部の面積の比率である。加工時には、電子写真感光体の表面の温度が１２０℃になるように電子写真感光体およびモールドの温度を制御した。そして、７．０ＭＰａの圧力で電子写真感光体と加圧部材をモールドに押し付けながら、電子写真感光体を周方向に回転させて、電子写真感光体の表面層（周面）の全面に凹部を形成した。このようにして、電子写真感光体を製造した。【０１２８】
得られた電子写真感光体の表面を、レーザー顕微鏡（（株）キーエンス製、商品名：Ｘ−１００）で５０倍レンズにより拡大観察し、電子写真感光体の表面に設けられた凹部の観察を行った。観察時には、電子写真感光体の長手方向に傾きが無いように、また、周方向については、電子写真感光体の円弧の頂点にピントが合うように、調整を行った。拡大観察を行った画像を画像連結アプリケーションによって連結して一辺５００μｍの正方形領域を得た。そして、得られた結果については、付属の画像解析ソフトにより、画像処理高さデータを選択し、フィルタタイプメディアンでフィルタ処理を行った。【０１２９】
上記観察の結果、凹部の深さは１μｍ、開口部の軸方向の幅は３０μｍ、開口部の周方向の長さは７５μｍ、面積は１４００００μｍ２であった。なお、面積とは、電子写真感光体の表面を上から見たときの凹部の面積であり、凹部の開口部の面積を意味する。【０１３０】
また、得られた電子写真感光体を、評価装置であるキヤノン（株）製の電子写真装置（複写機）（商品名：ｉＲ−ＡＤＶ  Ｃ５０５１）の改造機のシアンステーションに装着し、３０℃８０％ＲＨにおける画像評価を行った。【０１３１】
画像評価は、まず帯電工程の総放電電流量を１００μＡに設定し、装置内のカセットヒーター（ドラムヒーター）をＯＦＦにした。その後、画像比率５％のテストチャートを用いて２０００枚連続の画像形成を行い、次にＡ４横、出力解像度６００ｄｐｉの１７階調の画像形成を行い、得られたＡ４全面の画像を以下のように評価した。【０１３２】
Ａ：縦スジや画像流れが無く、画像再現性が良好である。
Ｂ：わずかに縦スジもしくは画像流れが見られるが、その他の部分については画像再現性が良好である。
Ｃ：拡大観察した際にやや不良が見られるが、画像再現性が良好である。
Ｄ：明確な縦スジもしくは画像流れが発生しており、画像再現性が低い。【０１３３】
引き続き、画像比率５％のテストチャートを用いて５００００枚の連続画像形成を行った。画像形成終了後、３日間放置し、その後上記と同様に、Ａ４横、出力解像度６００ｄｐｉの１７階調の画像形成を行い、得られたＡ４サイズ紙の全面の画像を評価した。【０１３４】
また、小坂研究所製の表面サーフコーダーＳＥ３５００を用い、カットオフを０．８ｍｍ、測定長さを８ｍｍ、測定スピード０．５ｍｍ／ｓの条件で、５００００枚の連続画像形成後の電子写真感光体の表面粗さ（最大高さＲｍａｘ）を求め、このＲｍａｘ値を「傷深さ」とした。【０１３５】
別途、同条件で１０００枚連続の画像形成を行い、電子写真感光体の電位の変動を調べた。値は、像露光部ＶＬと非露光部ＶＤの、１０００枚後の電位と初期の電位との差を算出した。【０１３６】
結果を表１に示す。なお、像露光部ＶＬの「１０００枚後の電位−初期の電位」をΔＶＬ、非露光部ＶＤの「１０００枚後の電位−初期の電位」をΔＶＤと記載する。【０１３７】
（実施例２）
上記式（７）で示される化合物を下記式（９）で示される化合物（９）に変更した以外は、実施例１と同様にして電子写真感光体を製造し、評価を行った。【０１３８】
【化１７】
0006639402.tif 000018
【０１３９】
（実施例３）
表面層用塗布液の調製の際、シロキサン変性アクリル化合物を用いなかった以外は、実施例１と同様にして電子写真感光体を製造し、評価を行った。【０１４０】
（実施例４）
上記例示化合物（１−１）９５部を上記例示化合物（１−５）８５部に変更し、上記式（７）で示される化合物５部を下記式（１０）で示される化合物１５部に変更した以外は、実施例３と同様にして電子写真感光体を製造し、評価を行った。【０１４１】
【化１８】
0006639402.tif 000019
【０１４２】
（実施例５）
上記例示化合物（１−１）９５部を上記例示化合物（１−６）８０部に変更し、化合物（７）５部を２０部に変更した以外は、実施例３と同様にして電子写真感光体を製造し、評価を行った。【０１４３】
（実施例６）
上記例示化合物（１−５）を９５部、上記式（１０）で示される化合物を５部に変更した以外は、実施例４と同様にして電子写真感光体を製造し、評価を行った。【０１４４】
（実施例７）
上記例示化合物（１−６）を９５部、上記式（７）で示される化合物を５部に変更した以外は、実施例５と同様にして電子写真感光体を製造し、評価を行った。【０１４５】
（実施例８）
上記式（７）で示される化合物を上記式（１０）で示される化合物に変更した以外は、実施例５と同様にして電子写真感光体を製造し、評価を行った。【０１４６】
（実施例９）
上記例示化合物（１−６）を９８部に変更し、上記式（７）で示される化合物を２部に変更した以外は、実施例５と同様にして電子写真感光体を製造し、評価を行った。【０１４７】
（実施例１０）
上記例示化合物（１−６）を７５部に変更し、上記式（１０）で示される化合物を２５部に変更した以外は、実施例８と同様にして電子写真感光体を製造し、評価を行った。【０１４８】
（実施例１１）
上記例示化合物（１−６）を９９部に変更し、上記式（７）で示される化合物を１部に変更した以外は、実施例５と同様にして電子写真感光体を製造し、評価を行った。【０１４９】
（実施例１２）
上記式（７）で示される化合物を下記式（１１）で示される化合物に変更した以外は、実施例１１と同様にして電子写真感光体を製造し、評価を行った。【０１５０】
【化１９】
0006639402.tif 000020
【０１５１】
（実施例１３）
上記式（１０）で示される化合物を下記式（１２）で示される化合物（１２）に変更した以外は、実施例１０と同様にして電子写真感光体を製造し、評価を行った。【０１５２】
【化２０】
0006639402.tif 000021
【０１５３】
（実施例１４）
上記式（１１）で示される化合物を下記式（１３）で示される化合物に変更した以外は、実施例１２と同様にして電子写真感光体を製造し、評価を行った。【０１５４】
【化２１】
0006639402.tif 000022
【０１５５】
（実施例１５）
上記例示化合物（１−１）９５部を下記式（１−７）で示される正孔輸送性化合物７０部に変更し、表面層用塗布液の調製の際にさらにトリメチロールプロパントリアクリレート（商品名：ＴＭＰＴＡ、ダイセル・サイテック（株）製）２５部を加えた。それら以外は、実施例１と同様にして電子写真感光体を製造し、評価を行った。【０１５６】
【化２２】
0006639402.tif 000023
【０１５７】
（実施例１６）
以下のように表面層を形成した以外は、実施例１と同様にして電子写真感光体を製造し、評価を行った。【０１５８】
上記例示化合物（１−１）９５部、上記式（７）で示される化合物５部（東京化成工業製）、シロキサン変性アクリル化合物（商品名：ＢＹＫ−３５５０、ビックケミー・ジャパン製）３．５部、光重合開始剤として２，４−ジエチルチオキサントン１５部、重合開始助剤として４，４′−ビス（ジエチルアミノ）ベンゾフェノン５部、１−プロパノール２００部、１，１，２，２，３，３，４−ヘプタフルオロシクロペンタン（商品名：ゼオローラＨ、日本ゼオン製）１００部を混合し、撹拌した。その後、ポリフロンフィルター（商品名：ＰＦ−０２０、アドバンテック東洋製）でこの溶液を濾過することによって、表面層用塗布液を調製した。【０１５９】
次に、この表面層用塗布液を電荷輸送層上に浸漬塗布して塗膜を形成し、メタルハライドランプにて１．２０×１０−５Ｗ／ｍ２の光強度で塗膜に３０秒間紫外線照射して光硬化を行った。その後、この塗膜を１２０℃、１時間４０分間加熱乾燥して、膜厚５μｍの表面層を形成した。【０１６０】
（実施例１７）
表面層用塗布液を電荷輸送層上に浸漬塗布して塗膜を形成し、酸素濃度２００ｐｐｍの雰囲気下で１５０℃１時間加熱して膜厚５μｍの表面層を形成した以外は、実施例１と同様にして電子写真感光体を製造し、評価を行った。【０１６１】
（実施例１８）
電子線を塗膜に照射後、窒素雰囲気下にて、塗膜の温度が２５℃から１４０℃になるまで３０秒かけて昇温させ、塗膜の加熱を行った以外は、実施例１と同様にして電子写真感光体を製造し、評価を行った。【０１６２】
（実施例１９）
電子線を塗膜に照射後、窒素雰囲気下にて、塗膜の温度が２５℃から１００℃になるまで３０秒かけて昇温させ、塗膜の加熱を行った以外は、実施例１と同様にして電子写真感光体を製造し、評価を行った。【０１６３】
（実施例２０）
電子線を塗膜に照射後、窒素雰囲気下にて、塗膜の温度が２５℃から１５０℃になるまで３０秒かけて昇温させ、塗膜の加熱を行った以外は、実施例１と同様にして電子写真感光体を製造し、評価を行った。【０１６４】
（実施例２１）
電子線を塗膜に照射後、窒素雰囲気下にて、塗膜の温度が２５℃から９０℃になるまで３０秒かけて昇温させ、塗膜の加熱を行った以外は、実施例１と同様にして電子写真感光体を製造し、評価を行った。【０１６５】
（実施例２２）
表面層用塗布液に用いた１−プロパノールをテトラヒドロフランに変更し、電荷輸送層上にスプレー塗布して塗膜を形成した以外は、実施例１と同様にして電子写真感光体を製造し、評価を行った。【０１６６】
（比較例１）
表面層用塗布液（保護層用塗布液）の調製の際、上記式（１０）で示される化合物を用いなかった以外は、実施例６と同様に電子写真感光体を製造し、評価を行った。【０１６７】
評価の結果、実施例６と比較して、初期と５００００枚画像形成後のスジ画像レベルが悪化し、電子写真感光体の表面にもより深い傷が発生していた。【０１６８】
（比較例２）
上記式（１０）で示される化合物をフッ素原子を有するアクリルモノマーを重合した構造を含む界面活性剤（商品名：ＫＬ−６００、共栄社化学製）に変更した以外は、実施例６と同様に電子写真感光体を作製し、評価を行った。【０１６９】
評価の結果、実施例６と比較して、特に５００００枚画像形成後のスジ画像レベルが悪化した。これは、界面活性剤が電子写真感光体の表面に移行し、耐久初期の段階で消失してしまったためと考えられる。【０１７０】
（比較例３）
上記式（１０）で示される化合物を上記式（１４）で示される化合物に変更した以外は、実施例６と同様にして電子写真感光体を製造し、評価を行った。【０１７１】
【化２３】
0006639402.tif 000024
【０１７２】
評価の結果、実施例６と比較し、初期および５００００枚画像形成後のスジ画像レベルが悪化した。これは、アルキル基の炭素数が少なく潤滑効果が小さいためであると考えられる。【０１７３】
【表１】
0006639402.tif 000025
【０１７４】
評価の結果、実施例においては初期、繰り返し使用におけるスジ状の画像不良が十分に抑制され、濃度変動などの他の画像上の問題も無かったが、比較例においてはスジ状の画像不良、もしくは濃度変動の画像不良が発生した。【０１７５】
本発明は上記実施の形態に制限されるものではなく、本発明の精神及び範囲から離脱することなく、様々な変更及び変形が可能である。従って、本発明の範囲を公にするために以下の請求項を添付する。
【符号の説明】
【０１７６】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
２１  支持体
２２  下引き層
２３  電荷発生層
２４  正孔輸送層
２５  表面層
【図１】
0006639402.tif 000035
【図２】
0006639402.tif 000036
【図３】
0006639402.tif 000037
【図４】
0006639402.tif 000038